Procédé de transformation en hydrocarbure(s) d‘un substrat (11) solide ou liquide choisi parmi les substrats formés en matière(s) plastique(s) et les huiles lourdes, par une réaction de transformation se produisant dans une plage de températures donnée, ledit procédé étant caractérisé en ce qu’il comprend des étapes de : - mise en contact, dans un réacteur (10), dudit substrat (11) et d’un élément chauffant micrométrique (12) formé d’un composé métallique ferromagnétique, sous une atmosphère (23) dépourvue d’oxygène, - et chauffage dudit élément chauffant (12) par induction électromagnétique au moyen d’un inducteur de champ magnétique (18) externe audit réacteur (10), à une température comprise dans ladite plage de températures. Procédé selon la revendication 1, selon lequel ledit substrat (11) est formé en matière plastique solide ou liquéfiée. Procédé selon la revendication 1 ou 2, selon lequel ledit substrat (11) est formé en polyoléfine, en copolymère à base de polyoléfine, en polystyrène, ou en l’un quelconque de leurs mélanges. Procédé selon l’une quelconque des revendications 1 à 3, selon lequel ledit élément chauffant (12) est choisi parmi les poudres de particules à base dudit composé métallique ferromagnétique de taille comprise entre 1 et 1000 µm, et les fils à base dudit composé métallique ferromagnétique présentant un diamètre de fil compris entre 1 et 1000 µm. Procédé selon l’une quelconque des revendications 1 à 4, selon lequel ledit composé métallique ferromagnétique est choisi parmi ceux présentant une anisotropie magnétique inférieure ou égale à 8.10 4 J.m -3 . Procédé selon l’une quelconque des revendications 1 à 5, selon lequel ledit composé métallique ferromagnétique est choisi parmi le fer et ses alliages. Procédé selon l’une quelconque des revendications 1 à 6, selon lequel le champ magnétique généré par ledit inducteur de champ magnétique (18) présente une amplitude comprise entre 1 et 80 mT et une fréquence comprise entre 30 et 500 kHz. Procédé selon l’une quelconque des revendications 1 à 7, selon lequel l’atmosphère (23) dans ledit réacteur (10) est une atmosphère inerte. Procédé selon l’une quelconque des revendications 1 à 7, selon lequel l’atmosphère (23) dans ledit réacteur (10) comporte du dihydrogène. Procédé selon l’une quelconque des revendications 1 à 9, selon lequel le rapport massique dudit élément chauffant (12) et dudit substrat (11), dans ledit réacteur (10), est supérieur ou égal à 0,2. Procédé selon l’une quelconque des revendications 1 à 10, selon lequel un composé métallique catalytique catalyseur de ladite réaction de transformation est mis en contact avec ledit substrat (11) et ledit élément chauffant (12), dans ledit réacteur (10), pendant ladite étape de chauffage. Procédé selon la revendication 11, selon lequel ledit composé métallique catalytique est choisi parmi le platine, le ruthénium, le manganèse, le cobalt, le nickel, le cuivre, le zinc, le rhodium, le palladium, l’iridium et/ou l’étain, ou tout alliage d’un ou plusieurs de ces métaux. Procédé selon la revendication 12, selon lequel ledit composé métallique catalytique est le platine, déposé sur un support solide. Procédé selon l’une quelconque des revendications 1 à 13, selon lequel ledit réacteur (10) est exempt de composé catalytique. Procédé selon l’une quelconque des revendications 1 à 14, comprenant une étape finale de récupération de la fraction gazeuse contenue dans le réacteur (10). Utilisation d’un élément chauffant micrométrique (12) formé d’un composé métallique ferromagnétique pour transformer en hydrocarbure(s), par chauffage dudit élément chauffant (12) par induction électromagnétique, un substrat (11) solide ou liquide choisi parmi les substrats formés en matière(s) plastique(s) et les huiles lourdes.